(57)【要約】【課題】耐熱性に優れたキサンテン系色素、該色素を含有する着色組成物、該着色組成物を含有するカラーフィルター用着色剤およびカラーフィルターを提供すること。【解決手段】下記一般式（１）で表されるキサンテン系色素。2020090657.tif 000066【選択図】なし【特許請求の範囲】
【請求項１】
下記一般式（１）で表されるキサンテン系色素。
【化１】
2020090657.tif 000065
［式中、Ｒ１〜Ｒ４は、それぞれ独立に、水素原子、
置換基を有していてもよい炭素原子数１〜２０の直鎖状もしくは分岐状のアルキル基、
または置換基を有していてもよい炭素原子数６〜２０の芳香族炭化水素基を表し、
Ｒ１またはＲ２のいずれか一方およびＲ３またはＲ４のいずれか一方は置換基を有していてもよい炭素原子数６〜２０の芳香族炭化水素基を表す。
Ｒ５は、―ＯＨ、―ＯＣＨ３、―ＳＯ３−、―ＳＯ３Ｈ、―ＳＯ３Ｍ、―ＳＯ３Ｒ７、
―ＳＯ２ＮＨＲ７、―ＳＯ２ＮＲ７Ｒ８、―ＣＯ２Ｈ、―ＣＯ２Ｍ、―ＣＯ２Ｒ７、
―ＣＯＮＨＲ７、または―ＣＯＮＲ７Ｒ８を表す。
Ｒ６は、ハロゲン原子、
―ＯＨ、―ＣＮ、―ＯＣＨ３、―ＮＯ２、―ＳＯ３−、―ＳＯ３Ｈ、―ＳＯ３Ｍ、
―ＳＯ３Ｒ７、―ＳＯ２ＮＨＲ７、―ＳＯ２ＮＲ７Ｒ８、―ＣＯ２Ｈ、―ＣＯ２Ｍ、
―ＣＯ２Ｒ７、―ＣＯＮＨＲ７、―ＣＯＮＲ７Ｒ８、―ＣＨ＝ＣＨＲ７、
置換基を有していてもよい炭素原子数１〜２０の直鎖状もしくは分岐状のアルキル基、
置換基を有していてもよい炭素原子数６〜２０の芳香族炭化水素基、または
置換基を有していてもよい炭素原子数０〜２０のアミノ基を表す。
ｎは０〜４の整数を表し、ｎが２以上のとき、複数存在するＲ６は同一でも異なっていてもよく、置換基を有していてもよいメチレン基、酸素原子または硫黄原子を介して、または直接に、互いに結合して環を形成していてもよい。
Ｒ７およびＲ８は、それぞれ独立に、置換基を有していてもよい炭素原子数１〜２０の直鎖状もしくは分岐状のアルキル基を表し、互いに結合して環を形成していてもよい。
Ｘはハロゲン原子を表す。
Ｍは有機カチオンまたは無機カチオンを表し、複数存在する場合、同一でも異なっていてもよい。
Ａｎはアニオンを表し、ａは１〜３の整数を表し、ｂは０〜３の整数を表す。
ただし、一般式（１）は全体として電荷的に中性であるものとする。］
【請求項２】
前記一般式（１）において、Ｘが塩素原子または臭素原子である、請求項１に記載のキサンテン系色素。
【請求項３】
前記一般式（１）において、Ｒ５が―ＳＯ３−、―ＳＯ３Ｈ、―ＳＯ３Ｍ、
―ＳＯ３Ｒ７、―ＳＯ２ＮＨＲ７、または―ＳＯ２ＮＲ７Ｒ８である、
請求項１または請求項２に記載のキサンテン系色素。
【請求項４】
前記一般式（１）において、ＭがＲ９Ｒ１０Ｒ１１Ｒ１２Ｎ＋で表される有機カチオンである、請求項１〜請求項３のいずれか一項に記載のキサンテン系色素。
［式中、Ｒ９〜Ｒ１２は、それぞれ独立に、水素原子、置換基を有していてもよい炭素原子数１〜２０の直鎖状もしくは分岐状のアルキル基、または置換基を有していてもよい炭素原子数６〜２０の芳香族炭化水素基を表し、互いに結合して環を形成してもよい。］
【請求項５】
前記一般式（１）において、Ｍがアルカリ金属イオンである、請求項１〜請求項４のいずれか一項に記載のキサンテン系色素。
【請求項６】
前記一般式（１）において、
Ａｎが、Ｃｌ−、Ｂｒ−、Ｉ−、（ＣＦ３ＳＯ２）２Ｎ−、（ＣＦ３ＳＯ２）３Ｃ−、
（Ｃ６Ｈ４ＳＯ３−）Ｏ（Ｃ６Ｈ３（Ｃ１２Ｈ２５）（ＳＯ３−））、
Ｃ６Ｈ４（Ｃ１２Ｈ２５）（ＳＯ３−）、ＰＦ６−、ＢＦ４−、または
（ＰＷ１２Ｏ４０）３−であり、かつ、ｂが１〜３の整数である、請求項１〜請求項５のいずれか一項に記載のキサンテン系色素。
【請求項７】
請求項１〜請求項６のいずれか一項に記載のキサンテン系色素を含有する着色組成物。
【請求項８】
請求項７に記載の着色組成物を含有するカラーフィルター用着色剤。
【請求項９】
請求項８に記載のカラーフィルター用着色剤を用いたカラーフィルター。
【発明の詳細な説明】
【技術分野】
【０００１】
本発明は、キサンテン系色素、該色素を含有する着色組成物、該着色組成物を含有するカラーフィルター用着色剤および該着色剤を用いたカラーフィルターに関する。
【背景技術】
【０００２】
液晶や電界発光（ＥＬ）表示装置およびＣＣＤやＣＭＯＳの撮像素子に、カラーフィルターが用いられる。カラーフィルターは、ガラスや透明樹脂などの透光性基板上に、染色法、顔料分散法、印刷法、電着法などにより、色素薄膜や色素−樹脂複合体膜などの着色層を積層することによって製造される。
キサンテン系色素はその鮮明性からカラーフィルターの着色剤として用いられている化合物である（特許文献１〜４）。下記式（Ｂ−１）で表されるＣ．Ｉ．アシッドレッド２８９や下記式（Ｂ−２）で表されるＣ．Ｉ．アシッドレッド５２などのキサンテン系色素をアゾピリドン系色素と併用することにより、優れた赤色色調が得られることが記載されている（特許文献１）。ここで、Ｃ．Ｉ．とはカラーインデックスを意味する。
【０００３】
【化１】
2020090657.tif 000002
【０００４】
【化２】
2020090657.tif 000003
【０００５】
また、これらのキサンテン系色素またはその誘導体をフタロシアニン系色素と併用することにより、コントラスト比および色純度の高い青色のカラーフィルターを作製できることが知られている（特許文献３〜５）。
【先行技術文献】
【特許文献】
【０００６】
【特許文献１】特開２００２−２６５８３４号公報
【特許文献２】特開２０１２−２０７２２４号公報
【特許文献３】特開２０１０−２５４９６４号公報
【特許文献４】特開２０１４−１２８１４号公報
【特許文献５】特許第５５０４６２７号公報
【非特許文献】
【０００７】
【非特許文献１】「Ｏｒｇａｎｉｃ  Ｌｅｔｔｅｒｓ」、（アメリカ）、２０１１年、第１３巻、ｐ．６３５４−６３５７、Ｓｕｐｐｏｒｔｉｎｇ  Ｉｎｆｏｒｍａｔｉｏｎ
【発明の概要】
【発明が解決しようとする課題】
【０００８】
カラーフィルターはその製造工程で加熱する必要があるため耐熱性が求められるが、これまでのキサンテン系色素の耐熱性は十分とは言えなかった。
【０００９】
本発明は、前記課題を解決するためになされたもので、耐熱性に優れたキサンテン系色素、該色素を含有する着色組成物、該着色組成物を含有するカラーフィルター用着色剤およびカラーフィルターを提供することを目的とする。
【課題を解決するための手段】
【００１０】
本発明者らは、前記課題を解決するため鋭意検討した結果、本発明のキサンテン系色素が、従来の色素と比べて耐熱性に優れていることを見出し、本発明を完成させた。すなわち、本発明は、以下を要旨とするものである。
【００１１】
１．下記一般式（１）で表されるキサンテン系色素。
【００１２】
【化３】
2020090657.tif 000004
【００１３】
［式中、Ｒ１〜Ｒ４は、それぞれ独立に、水素原子、
置換基を有していてもよい炭素原子数１〜２０の直鎖状もしくは分岐状のアルキル基、
または置換基を有していてもよい炭素原子数６〜２０の芳香族炭化水素基を表し、
Ｒ１またはＲ２のいずれか一方およびＲ３またはＲ４のいずれか一方は置換基を有していてもよい炭素原子数６〜２０の芳香族炭化水素基を表す。
Ｒ５は、―ＯＨ、―ＯＣＨ３、―ＳＯ３−、―ＳＯ３Ｈ、―ＳＯ３Ｍ、―ＳＯ３Ｒ７、
―ＳＯ２ＮＨＲ７、―ＳＯ２ＮＲ７Ｒ８、―ＣＯ２Ｈ、―ＣＯ２Ｍ、―ＣＯ２Ｒ７、
―ＣＯＮＨＲ７、または―ＣＯＮＲ７Ｒ８を表す。
Ｒ６は、ハロゲン原子、
―ＯＨ、―ＣＮ、―ＯＣＨ３、―ＮＯ２、―ＳＯ３−、―ＳＯ３Ｈ、―ＳＯ３Ｍ、
―ＳＯ３Ｒ７、―ＳＯ２ＮＨＲ７、―ＳＯ２ＮＲ７Ｒ８、―ＣＯ２Ｈ、―ＣＯ２Ｍ、
―ＣＯ２Ｒ７、―ＣＯＮＨＲ７、―ＣＯＮＲ７Ｒ８、―ＣＨ＝ＣＨＲ７、
置換基を有していてもよい炭素原子数１〜２０の直鎖状もしくは分岐状のアルキル基、
置換基を有していてもよい炭素原子数６〜２０の芳香族炭化水素基、または
置換基を有していてもよい炭素原子数０〜２０のアミノ基を表す。
ｎは０〜４の整数を表し、ｎが２以上のとき、複数存在するＲ６は同一でも異なっていてもよく、置換基を有していてもよいメチレン基、酸素原子または硫黄原子を介して、または直接に、互いに結合して環を形成していてもよい。
Ｒ７およびＲ８は、それぞれ独立に、置換基を有していてもよい炭素原子数１〜２０の直鎖状もしくは分岐状のアルキル基を表し、互いに結合して環を形成していてもよい。
Ｘはハロゲン原子を表す。
Ｍは有機カチオンまたは無機カチオンを表し、複数存在する場合、同一でも異なっていてもよい。
Ａｎはアニオンを表し、ａは１〜３の整数を表し、ｂは０〜３の整数を表す。
ただし、一般式（１）は全体として電荷的に中性であるものとする。］
【００１４】
２．前記一般式（１）において、Ｘが塩素原子または臭素原子であるキサンテン系色素。
【００１５】
３．前記一般式（１）において、Ｒ５が―ＳＯ３−、―ＳＯ３Ｈ、―ＳＯ３Ｍ、
―ＳＯ３Ｒ７、―ＳＯ２ＮＨＲ７、または―ＳＯ２ＮＲ７Ｒ８であるキサンテン系色素。
【００１６】
４．前記一般式（１）において、ＭがＲ９Ｒ１０Ｒ１１Ｒ１２Ｎ＋で表される有機カチオンであるキサンテン系色素。
【００１７】
［式中、Ｒ９〜Ｒ１２は、それぞれ独立に、水素原子、置換基を有していてもよい炭素原子数１〜２０の直鎖状もしくは分岐鎖状のアルキル基、または置換基を有していてもよい炭素原子数６〜２０の芳香族炭化水素基を表し、互いに結合して環を形成してもよい。］
【００１８】
５．前記一般式（１）において、Ｍがアルカリ金属イオンであるキサンテン系色素。
【００１９】
６．前記一般式（１）において、
ＡｎがＣｌ−、Ｂｒ−、Ｉ−、（ＣＦ３ＳＯ２）２Ｎ−、（ＣＦ３ＳＯ２）３Ｃ−、
（Ｃ６Ｈ４ＳＯ３−）Ｏ（Ｃ６Ｈ３（Ｃ１２Ｈ２５）（ＳＯ３−））、
Ｃ６Ｈ４（Ｃ１２Ｈ２５）（ＳＯ３−）、ＰＦ６−、ＢＦ４−、または
（ＰＷ１２Ｏ４０）３−であり、かつ、ｂが１〜３の整数であるキサンテン系色素。
【００２０】
７．前記キサンテン系色素を含有する着色組成物。
【００２１】
８．前記着色組成物を含有するカラーフィルター用着色剤。
【００２２】
９．前記カラーフィルター用着色剤を用いたカラーフィルター。
【発明の効果】
【００２３】
本発明のキサンテン系色素、該色素を含有する着色組成物は、耐熱性に優れ、カラーフィルター用着色剤として有用である。
【発明を実施するための形態】
【００２４】
以下に、本発明の実施の形態について詳細に説明する。なお、本発明は、以下の実施形態に限定されるものではなく、その要旨の範囲内で種々変形して実施することができる。まず、前記一般式（１）で表されるキサンテン系色素について説明する。
【００２５】
一般式（１）において、Ｒ１〜Ｒ４およびＲ６〜Ｒ８で表される、「置換基を有していてもよい炭素原子数１〜２０の直鎖状もしくは分岐鎖状のアルキル基」における「炭素原子数１〜２０の直鎖状もしくは分岐鎖状のアルキル基」としては、具体的に、メチル基、エチル基、プロピル基、ブチル基、ペンチル基、ヘキシル基、ヘプチル基、オクチル基、ノニル基、デシル基などの直鎖状のアルキル基；イソプロピル基、イソブチル基、ｓ−ブチル基、ｔ−ブチル基、イソオクチル基、２−エチルヘキシル基などの分岐状のアルキル基があげられる。
【００２６】
一般式（１）において、Ｒ１〜Ｒ４およびＲ６で表される、「置換基を有していてもよい炭素原子数６〜２０の芳香族炭化水素基」における「芳香族炭化水素基」とは、アリール基および縮合多環芳香族基を含む。「炭素原子数６〜２０の芳香族炭化水素基」としては、具体的に、フェニル基、ビフェニリル基、テルフェニリル基、ナフチル基、アントラセニル基（アントリル基）、フェナントリル基、フルオレニル基、インデニル基、ピレニル基、テトラセニル基、ペリレニル基、フルオランテニル基、トリフェニレニル基などの芳香族炭化水素基があげられる。
【００２７】
一般式（１）において、Ｒ６で表される、「置換基を有していてもよい炭素原子数０〜２０のアミノ基」としては、具体的に、無置換アミノ基；メチルアミノ基、ジメチルアミノ基、ジエチルアミノ基、エチルメチルアミノ基、ジプロピルアミノ基、ジブチルアミノ基、ジ（２−エチルヘキシル）基、ジ−ｔ−ブチルアミノ基、ジフェニルアミノ基などの、炭素原子数０〜２０の置換基を有するアミノ基があげられる。
【００２８】
一般式（１）において、Ｒ１〜Ｒ４およびＲ６〜Ｒ８で表される、「置換基を有する炭素原子数１〜２０の直鎖状もしくは分岐鎖状のアルキル基」、「置換基を有する炭素原子数６〜２０の芳香族炭化水素基」、「置換基を有する炭素原子数０〜２０のアミノ基」または「置換基を有するメチレン基」における「置換基」としては、具体的に、重水素原子、―ＯＨ、―ＣＮ、―ＣＦ３、―ＮＯ２、―ＳＯ３−；フッ素原子、塩素原子、臭素原子、ヨウ素原子などのハロゲン原子；炭素原子数１〜２０の直鎖状もしくは分岐状のアルキル基；炭素原子数３〜２０のシクロアルキル基；炭素原子数２〜２０の直鎖状もしくは分岐状のアルケニル基；炭素原子数１〜２０の直鎖状もしくは分岐状のアルコキシ基；炭素原子数３〜２０のシクロアルコキシ基または１−アダマンチルオキシ基、２−アダマンチルオキシ基；炭素原子数１〜２０のアシル基；炭素原子数６〜２０の芳香族炭化水素基もしくは縮合多環芳香族基；炭素原子数２〜２０の複素環基；炭素原子数６〜２０のアリールオキシ基；無置換アミノ基；炭素原子数１〜２０の一置換もしくは二置換アミノ基、などがあげられる。これらの「置換基」は１つのみ含まれてもよく、複数含まれてもよく、複数含まれる場合は互いに同一でも異なっていてもよい。また、これら「置換基」はさらに、前記例示した置換基を有していてもよい。また、これらの置換基同士が単結合、置換もしくは無置換のメチレン基、酸素原子または硫黄原子を介して互いに結合して環を形成していてもよい。
【００２９】
なお、一般式（１）においてＲ１〜Ｒ４およびＲ６〜Ｒ８で表される「置換基」を有する上記の各種の「基」において、「置換基」としてあげられている、
「炭素原子数１〜２０の直鎖状もしくは分岐状のアルキル基」、
「炭素原子数３〜２０のシクロアルキル基」、
「炭素原子数２〜２０の直鎖状もしくは分岐状のアルケニル基」、
「炭素原子数１〜２０の直鎖状もしくは分岐状のアルコキシ基」、
「炭素原子数３〜２０のシクロアルコキシ基」、
「炭素原子数１〜２０のアシル基」、
「炭素原子数６〜２０の芳香族炭化水素基もしくは縮合多環芳香族基」、
「炭素原子数２〜２０の複素環基」、
「炭素原子数６〜２０のアリールオキシ基」、または
「炭素原子数１〜２０の一置換もしくは二置換アミノ基」としては、具体的に、
メチル基、エチル基、ｎ−プロピル基、イソプロピル基、ｎ−ブチル基、イソブチル基、ｓ−ブチル基、ｔ−ブチル基、ｎ−ペンチル基、イソペンチル基、ｎ−ヘキシル基、２−エチルヘキシル基、ヘプチル基、オクチル基、イソオクチル基、ノニル基、デシル基などの炭素原子数１〜２０の直鎖状もしくは分岐状のアルキル基；
シクロプロピル基、シクロペンチル基、シクロヘキシル基、シクロオクチル基、シクロノニル基、シクロデシル基などの炭素原子数３〜２０のシクロアルキル基；
ビニル基、１−プロペニル基、アリル基、１−ブテニル基、２−ブテニル基、１−ペンテニル基、１−ヘキセニル基、イソプロペニル基、イソブテニル基、またはこれらのアルケニル基が複数結合した炭素原子数２〜２０の直鎖状もしくは分岐状のアルケニル基；
メトキシ基、エトキシ基、プロポキシ基、ブトキシ基、ペンチルオキシ基、ヘキシルオキシ基、ヘプチルオキシ基、オクチルオキシ基、ノニルオキシ基、デシルオキシ基、イソプロポキシ基、イソブトキシ基、ｓ−ブトキシ基、ｔ−ブトキシ基、イソオクチルオキシ基などの炭素原子数１〜２０の直鎖状もしくは分岐状のアルコキシ基；
シクロプロポキシ基、シクロブトキシ基、シクロペンチルオキシ基、シクロヘキシルオキシ基、シクロノニルオキシ基、シクロデシルオキシ基などの炭素原子数３〜２０のシクロアルコキシ基；
ホルミル基、アセチル基、プロピオニル基、アクリリル基、ベンゾイル基などの炭素原子数１〜２０のアシル基；
フェニル基、ビフェニリル基、テルフェニリル基、ナフチル基、アントラセニル基（アントリル基）、フェナントリル基、フルオレニル基、インデニル基、ピレニル基、ペリレニル基、フルオランテニル基、トリフェニレニル基などの炭素原子数６〜２０の芳香族炭化水素基もしくは縮合多環芳香族基；
ピリジル基、ピリミジリニル基、トリアジニル基、チエニル基、フリル基（フラニル基）、ピロリル基、イミダゾリル基、ピラゾリル基、トリアゾリル基、キノリル基、イソキノリル基、ナフチリジニル基、アクリジニル基、フェナントロリニル基、ベンゾフラニル基、ベンゾチエニル基、オキサゾリル基、インドリル基、カルバゾリル基、ベンゾオキサゾリル基、チアゾリル基、ベンゾチアゾリル基、キノキサリニル基、ベンゾイミダゾリル基、ピラゾリル基、ジベンゾフラニル基、ジベンゾチエニル基、カルボリニル基などの炭素原子数２〜２０の複素環基；
フェニルオキシ基、トリルオキシ基、ビフェニリルオキシ基、ナフチルオキシ基、アントラセニルオキシ基、フェナントレニルオキシ基などの炭素原子数６〜２０のアリールオキシ基；
メチルアミノ基、ジメチルアミノ基、ジエチルアミノ基、エチルメチルアミノ基、ジプロピルアミノ基、ジブチルアミノ基、ジ（２−エチルヘキシル）基、ジ−ｔ−ブチルアミノ基、ジフェニルアミノ基などの炭素原子数１〜２０の直鎖状もしくは分岐状のアルキル基、または、炭素原子数６〜２０の芳香族炭化水素基を有する一置換もしくは二置換アミノ基、などがあげられる。
【００３０】
一般式（１）において、Ｒ５は、―ＳＯ３−、―ＳＯ３Ｈ、―ＳＯ３Ｍ、―ＳＯ３Ｒ７、―ＳＯ２ＮＨＲ７、または―ＳＯ２ＮＲ７Ｒ８であることが好ましい。
【００３１】
一般式（１）において、Ｒ６は、ハロゲン原子、―ＯＣＨ３、―ＮＯ２、―ＳＯ３−、
―ＳＯ３Ｈ、―ＳＯ３Ｍ、―ＳＯ３Ｒ７、―ＳＯ２ＮＨＲ７、―ＳＯ２ＮＲ７Ｒ８、
―ＣＯ２Ｈ、―ＣＯ２Ｍ、―ＣＯ２Ｒ７、―ＣＯＮＨＲ７、―ＣＯＮＲ７Ｒ８、
―ＣＨ＝ＣＨＲ７または置換基を有していてもよい炭素原子数１〜１０の直鎖状もしくは分岐状のアルキル基が好ましい。また、一般式（１）において、ｎは、Ｒ６の数を表し、０〜４の整数を表す。ｎが２以上のとき、複数存在するＲ６は同一でも異なっていてもよく、隣り合うＲ６同士で、置換もしくは無置換のメチレン基、酸素原子または硫黄原子を介して、または直接に、互いに結合して環を形成していてもよい。
【００３２】
一般式（１）において、Ｒ６および「Ｘ」で表される「ハロゲン原子」としては、フッ素原子、塩素原子、臭素原子、ヨウ素原子などがあげられ、塩素原子または臭素原子が好ましい。
【００３３】
一般式（１）中、Ｒ５およびＲ６におけるＲ７およびＲ８は、置換基を有していてもよい炭素原子数１〜１０の直鎖状もしくは分岐状のアルキル基が好ましく、Ｒ７とＲ８は、互いに結合して環を形成していてもよい。
【００３４】
一般式（１）において、「Ｍ」で表される「有機カチオン」としては、特に限定されないが、Ｒ９Ｒ１０Ｒ１１Ｒ１２Ｎ＋で表されるアンモニウムイオンが好ましい。Ｒ９〜Ｒ１２は、それぞれ独立に、水素原子、置換基を有していてもよい炭素原子数１〜２０の直鎖状もしくは分岐鎖状のアルキル基、または置換基を有していてもよい炭素原子数６〜２０の芳香族炭化水素基を表し、互いに結合して環を形成してもよい。なお、式中、Ｒ９〜Ｒ１２における「置換基」、「炭素原子数１〜２０の直鎖状もしくは分岐鎖状のアルキル基」および「炭素原子数６〜２０の芳香族炭化水素基」の詳細はＲ１〜Ｒ４およびＲ６〜Ｒ８と同様のものが適用される。
【００３５】
一般式（１）において、「Ｍ」で表される「無機カチオン」としては、アルカリ金属イオンおよびアルカリ土類金属イオンがあげられ、アルカリ金属イオンが好ましく、リチウムイオン、ナトリウムイオンまたはカリウムイオンがより好ましい。
【００３６】
一般式（１）において、「ａ」は、一般式（１）中、下記式（１−Ｃ）で表される化合物（キサンテン系色素）の部分の数を表す。「Ａｎ」はアニオンを表し、「ｂ」はＡｎの数を表す。一般式（１）において、下記式（１−Ｃ）の分子が、分子全体で電荷の総和が１価以上のカチオンである場合、つまりｂが１〜３の整数の場合、対イオンとして、「Ａｎ」で表される任意のアニオンと錯体を形成して使用することができる。Ａｎとしては特に限定されないが、ハロゲン化物イオンなどの無機アニオン、または有機アニオンがあげられ、具体的に、Ｃｌ−、Ｂｒ−、Ｉ−；（ＣＦ３ＳＯ２）２Ｎ−、
（ＣＦ３ＳＯ２）３Ｃ−、
（Ｃ６Ｈ４ＳＯ３−）Ｏ（Ｃ６Ｈ３（Ｃ１２Ｈ２５）（ＳＯ３−））、
Ｃ６Ｈ４（Ｃ１２Ｈ２５）（ＳＯ３−）、ＰＦ６−、ＢＦ４−、または
（ＰＷ１２Ｏ４０）３−が好ましい。ただし、一般式（１）で表される化合物において、ａおよびｂは、全体として電荷的に中性となるように選択される。ａは１〜３の整数を表し、１または２が好ましい。ｂは０〜３の整数を表し、０〜２の整数が好ましい。
【００３７】
【化４】
2020090657.tif 000005
【００３８】
一般式（１）で表されるキサンテン系色素は、例えば以下のように合成することができる。２−スルホ安息香酸無水物などの、相当する置換基を有する２−スルホ安息香酸無水物誘導体と、４−クロロレゾルシノールなどの、相当する置換基を有するレゾルシノール誘導体とを、メタンスルホン酸などの酸溶液中、適切な加熱条件で縮合反応させて、下記一般式（Ｘ−１）で表される中間体が得られる。次に、下記一般式（Ｘ−１）をクロロ化することにより、下記一般式（Ｘ−２）で表される中間体が得られる。さらに下記一般式（Ｘ−２）と、２，６−ジメチルアニリンなどの、相当する置換基を有するアニリン誘導体とを、エチルセロソルブなどの有機溶媒中、適切な加熱条件で、縮合反応させ、反応混合物をろ過することにより、一般式（１）で表される化合物を含有する生成物が得られる。なお、下記一般式（Ｘ−１）および（Ｘ−２）において、Ｒ６およびＸは、一般式（１）の定義と同じ定義を有する。
【００３９】
【化５】
2020090657.tif 000006
【００４０】
一般式（１）で表される本発明のキサンテン系色素として好ましい化合物の具体例を以下の式（Ａ−１）〜（Ａ−４１）に示すが、本発明は、これらの化合物に限定されない。なお、下記構造式では、水素原子を一部省略して記載している。また、立体異性体が存在する場合であっても、その平面構造式を記載している。
【００４１】
【化６】
2020090657.tif 000007
【００４２】
【化７】
2020090657.tif 000008
【００４３】
【化８】
2020090657.tif 000009
【００４４】
【化９】
2020090657.tif 000010
【００４５】
【化１０】
2020090657.tif 000011
【００４６】
【化１１】
2020090657.tif 000012
【００４７】
【化１２】
2020090657.tif 000013
【００４８】
【化１３】
2020090657.tif 000014
【００４９】
【化１４】
2020090657.tif 000015
【００５０】
【化１５】
2020090657.tif 000016
【００５１】
【化１６】
2020090657.tif 000017
【００５２】
【化１７】
2020090657.tif 000018
【００５３】
【化１８】
2020090657.tif 000019
【００５４】
【化１９】
2020090657.tif 000020
【００５５】
【化２０】
2020090657.tif 000021
【００５６】
【化２１】
2020090657.tif 000022
【００５７】
【化２２】
2020090657.tif 000023
【００５８】
【化２３】
2020090657.tif 000024
【００５９】
【化２４】
2020090657.tif 000025
【００６０】
【化２５】
2020090657.tif 000026
【００６１】
【化２６】
2020090657.tif 000027
【００６２】
【化２７】
2020090657.tif 000028
【００６３】
【化２８】
2020090657.tif 000029
【００６４】
【化２９】
2020090657.tif 000030
【００６５】
【化３０】
2020090657.tif 000031
【００６６】
【化３１】
2020090657.tif 000032
【００６７】
【化３２】
2020090657.tif 000033
【００６８】
【化３３】
2020090657.tif 000034
【００６９】
【化３４】
2020090657.tif 000035
【００７０】
【化３５】
2020090657.tif 000036
【００７１】
【化３６】
2020090657.tif 000037
【００７２】
【化３７】
2020090657.tif 000038
【００７３】
【化３８】
2020090657.tif 000039
【００７４】
【化３９】
2020090657.tif 000040
【００７５】
【化４０】
2020090657.tif 000041
【００７６】
【化４１】
2020090657.tif 000042
【００７７】
【化４２】
2020090657.tif 000043
【００７８】
【化４３】
2020090657.tif 000044
【００７９】
【化４４】
2020090657.tif 000045
【００８０】
【化４５】
2020090657.tif 000046
【００８１】
【化４６】
2020090657.tif 000047
【００８２】
【化４７】
2020090657.tif 000048
【００８３】
本発明の一般式（１）中に表されるキサンテン系色素は、１種または分子構造の異なる２種以上を組み合わせて使用（例えば混合）してもよい。当該２種以上を使用する際は、キサンテン系色素全体に占める重量濃度比において、最も少ない方の１種のキサンテン系色素の重量濃度比は０．１〜５０重量％である。キサンテン系色素の種類は１種または２種であるのが好ましい。
【００８４】
本発明の化合物の合成途中において、生成物を精製する方法としては、カラムクロマトグラフィーによる精製；シリカゲル、活性炭、活性白土などによる吸着精製；溶媒による再結晶や晶析法などの公知の方法があげられる。また必要に応じて、これらの化合物の同定、分析には、核磁気共鳴分析（ＮＭＲ）、分光光度計による吸光度測定や紫外可視吸収スペクトル（ＵＶ−Ｖｉｓ）測定、熱重量測定−示差熱分析（ＴＧ−ＤＴＡ）などを行うことができる。また、これらの方法は、得られた化合物の溶解性、色彩評価や耐熱性評価にも用いることができる。
【００８５】
本発明の化合物を各種樹脂溶液と混合し、ガラス基板上に塗布することにより塗膜を作製できる。得られた塗膜について、分光測色計を用いて測色し、塗膜の色彩値を得ることで色彩評価を行うことができる。色彩値はＣＩＥ  Ｌ＊ａ＊ｂ＊表色系などが一般的に用いられる。具体的には、膜試料の色彩値Ｌ＊、ａ＊、ｂ＊を測定し、適当な温度での加熱前後の色彩値の色差（ΔＥ＊ａｂ）より、耐熱性を判断することができる。カラーフィルターに応用する場合、２３０℃前後の温度での色差を耐熱性の指標として用いることができる。色差ΔＥ＊ａｂは、その値が小さいほど、熱分解による色の変色が少ないことを意味し、１０以下が好ましく、３以下がより好ましい。
【００８６】
一般式（１）で表されるキサンテン系色素は、溶液中における可視光領域（例えば３５０〜７００ｎｍの範囲）の最大吸収波長が、５００〜６００ｎｍの範囲にあることが好ましい。
【００８７】
本発明のカラーフィルター用着色剤は、一般式（１）で表されるキサンテン系色素を少なくとも１種含有する着色組成物と、カラーフィルターの製造に一般的に使用される成分とを含む。一般的なカラーフィルターは、例えば、フォトリソグラフィー工程を利用した方法の場合、染料や顔料などの色素を樹脂成分（モノマー、オリゴマーを含む）や溶媒と混合して調製した液体を、ガラスや樹脂などの基板の上に塗布し、フォトマスクを用いて光重合させ、溶媒に可溶／不溶な色素−樹脂複合膜の着色パターンを作製し、洗浄後、加熱することにより得られる。また電着法や印刷法においても、色素を樹脂やその他の成分と混合したものを用いて着色パターンを作製する。よって、本発明のカラーフィルター用着色剤における具体的な成分としては、少なくとも１種の一般式（１）で表されるキサンテン系色素、その他の染料や顔料などの色素、樹脂成分、有機溶媒、および光重合開始剤などその他の添加剤があげられる。また、これらの成分から取捨選択してもよく、必要に応じて他の成分を追加してもよい。
【００８８】
本発明のキサンテン系色素、着色組成物およびカラーフィルター用着色剤は、カラーフィルター用着色剤およびカラーフィルターの製造工程において、樹脂などを含有する有機溶媒に良好に溶解または分散させる必要があるため、有機溶媒に対する溶解度や分散性が高いことが好ましい。有機溶媒としては、特に限定されないが、具体的には、酢酸エチル、酢酸−ｎ−ブチルなどのエステル類；ジエチルエーテル、プロピレングリコールモノメチルエーテル（ＰＧＭＥ）、エチレングリコールモノエチルエーテル（エチルセロソルブ）などのエーテル類；プロピレングリコールモノメチルエーテルアセテート（ＰＧＭＥＡ）などのエーテルエステル類；アセトン、シクロヘキサノンなどのケトン類；メタノール、エタノール、２−プロパノールなどのアルコール類；ジアセトンアルコール（ＤＡＡ）など；ベンゼン、トルエン、キシレンなどの芳香族炭化水素類；Ｎ，Ｎ−ジメチルホルムアミド（ＤＭＦ）、Ｎ−メチルピロリドン（ＮＭＰ）などのアミド類；ジメチルスルホキシド（ＤＭＳＯ）などがあげられる。これらの溶剤は、単独で用いても、２種類以上混合して用いてもよい。
【００８９】
本発明のキサンテン系色素を含有する着色組成物をカラーフィルター用着色剤として用いる場合、各色用カラーフィルターに用いてもよいが、青色または赤色カラーフィルター用着色剤として用いるのが好ましい。
【００９０】
本発明のキサンテン系色素を含有する着色組成物またはカラーフィルター用着色剤は、１種または２種以上のキサンテン系色素を単独で使用してもよく、色調の調整のために、他の染料または顔料などの公知の色素を混合してもよい。赤色カラーフィルター用着色剤に用いる場合、特に限定されないが、Ｃ．Ｉ．ピグメントレッド１７７、Ｃ．Ｉ．ピグメントレッド２０９、Ｃ．Ｉ．ピグメントレッド２４２、Ｃ．Ｉ．ピグメントレッド２５４などの赤色顔料；その他の赤色系レーキ顔料；Ｃ．Ｉ．アシッドレッド８８、Ｃ．Ｉ．ベーシックバイオレット１０などの赤色染料、などがあげられる。青色カラーフィルター用着色剤に用いる場合、特に限定されないが、Ｃ．Ｉ．ベーシックブルー３、７、９、５４、６５、７５、７７、９９、１２９などの塩基性染料；Ｃ．Ｉ．アシッドブルー９、７４などの酸性染料；ディスパースブルー３、７、３７７などの分散染料；スピロン染料；シアニン系、インディゴ系、フタロシアニン系、アントラキノン系、メチン系、トリアリールメタン系、インダンスレン系、オキサジン系、ジオキサジン系、アゾ系、本発明に属さないキサンテン系色素；その他の青色系レーキ顔料、などの青色系の染料または顔料があげられる。
【００９１】
本発明のキサンテン系色素を含有する着色組成物またはカラーフィルター用着色剤における他の色素の混合比は、キサンテン系色素（２種以上の場合にはそれらの合計）に対して５〜２０００重量％であるのが好ましく、１０〜１０００重量％とするのがより好ましい。液状のカラーフィルター用着色剤中における染料などの色素成分の混合比は、着色剤全体に対して０．５〜７０重量％であるのが好ましく、１〜５０重量％であるのがより好ましい。
【００９２】
本発明の着色組成物またはカラーフィルター用着色剤における樹脂成分としては、これらを使用して形成されるカラーフィルター樹脂膜の製造方式や使用時に必要な性質を有するものであれば、公知のものを使用することができる。例えば、メタアクリル酸−アクリル酸エステル共重合体などのアクリル樹脂、オレフィン樹脂、スチレン樹脂、ポリイミド樹脂、ウレタン樹脂、ポリエステル樹脂、エポキシ樹脂、ビニルエーテル樹脂、フェノール（ノボラック）樹脂、その他の透明樹脂、光硬化性樹脂または熱硬化性樹脂があげられ、これらのモノマーまたはオリゴマー成分とを適宜組み合わせて使用することができる。また、これらの樹脂の共重合体を組み合わせて使用することもできる。これらのカラーフィルター用着色剤における樹脂の含有量は、液状の着色剤の場合、５〜９５重量％であるのが好ましく、１０〜５０重量％であるのがより好ましい。
【００９３】
本発明の着色組成物は、カラーフィルター用着色剤としての性能を高めるために、化合物の他の成分として、界面活性剤、分散剤、消泡剤、レベリング剤、その他のカラーフィルター用着色剤の製造時に混合する添加剤、などの有機化合物などを添加することができる。ただし、着色組成物におけるこれらの添加剤の含有率は適量であることが好ましく、本発明の着色組成物の溶媒中の溶解性を低下させたり、もしくは必要以上に向上させたり、また、カラーフィルター製造時に用いる他の同種の添加剤の効果に影響しない範囲の含有率であることが好ましい。これらの添加物は、着色組成物の調製の任意のタイミングで投入することができる。
【００９４】
本発明のカラーフィルター用着色剤におけるその他の添加剤としては、光重合開始剤や架橋剤などの樹脂の重合や硬化に必要な成分があげられ、また、液状のカラーフィルター用着色剤中の成分の性質を安定させるために必要な界面活性剤や分散剤などがあげられる。これらはいずれも、カラーフィルター製造用の公知のものを使用することができ、特に限定されない。カラーフィルター用着色剤の固形分全体におけるこれらの添加剤の総量の混合比は、５〜６０重量％であるのが好ましく、１０〜４０重量％であるのがより好ましい。
【実施例】
【００９５】
以下、本発明の実施の形態について、実施例により具体的に説明するが、本発明は以下の実施例に限定されない。なお、下記合成実施例には、１Ｈ−ＮＭＲ分析（ブルカー社製核磁気共鳴装置、３００ＭＨｚ）により行った化合物の同定の結果を示している。
【００９６】
［合成実施例１］  化合物（Ａ−１）の合成
以下の反応は、窒素気流下で行った。冷却管、撹拌装置、温度計を備えた３００ｍＬ容４つ口フラスコに２−スルホ安息香酸無水物１９．４７ｇ（１０５．７ｍｍｏｌ）、４−クロロレゾルシノール３０．５６ｇ（２１１．４ｍｍｏｌ）、メタンスルホン酸１５０ｍＬを加えた後、６５℃で５３時間撹拌した。反応混合物を室温（２３〜２７℃）まで放冷した後、氷水４５０ｇに注加し、室温で３０分間撹拌した。混合物を減圧ろ過し、濾別した固体を水３００ｍＬに加えて室温で３０分間撹拌した。次いで、混合物を減圧ろ過して固体を濾別した。固体を同様の操作により更に２回洗浄した。減圧ろ過して得た固体を８０℃で終夜減圧乾燥し、下記中間体（Ｉ−１）（４０．０８ｇ，収率８７％）を淡褐色固体として得た。
【００９７】
【化４８】
2020090657.tif 000049
【００９８】
続いて、以下の反応は、窒素気流下で行った。冷却管、撹拌装置、温度計を備えた１００ｍＬ容４つ口フラスコに前記中間体（Ｉ−１）１０．０１ｇ（２２．８９ｍｍｏｌ）、オキシ塩化リン４７ｍＬを加えた後、９０℃で４時間撹拌した。反応混合物を室温まで放冷した後、氷２００ｇに注加し、水１００ｍＬで洗浄した。反応混合物に氷１００ｇを加え、室温で３０分間撹拌した。析出した固体を減圧ろ過して濾別し、水２００ｍＬに加え、室温で３０分間撹拌した後、混合物を減圧ろ過した。次いで、濾別した固体を８０℃で終夜減圧乾燥し、下記中間体（Ｉ−２）（１０．１１ｇ、収率９３％）を暗黄色固体として得た。
【００９９】
【化４９】
2020090657.tif 000050
【０１００】
続いて、以下の反応は、窒素気流下で行った。冷却管、撹拌装置、温度計を備えた１００ｍＬ容４つ口フラスコに中間体（Ｉ−２）１．６０ｇ（３．３７ｍｍｏｌ）、アニリン５．０６ｇ（５４．３ｍｍｏｌ）、２−プロパノール４５ｍＬ加えた後、加熱還流下で１８時間撹拌した。反応混合物を室温まで放冷した後、減圧ろ過し、固体を２−プロパノール５０ｍＬで洗浄した。濾別した固体を２−プロパノール６０ｍＬに加え、加熱還流下３０分間撹拌した後、混合物を室温まで放冷し、減圧ろ過した。次いで、濾別した固体を８０℃で終夜減圧乾燥し、化合物（Ａ−１）（１．９４ｇ，収率９８％）を暗緑色固体として得た。
【０１０１】
得られた暗緑色固体のＮＭＲ測定を行い、以下の２０個の水素のシグナルを検出し、下記式（Ａ−１）で表される化合物の構造と同定した。
【０１０２】
１Ｈ−ＮＭＲ（３００ＭＨｚ、ジメチルスルホキシド（ＤＭＳＯ）−ｄ６）：δ（ｐｐｍ）＝９．９４（２Ｈ）、８．０５（１Ｈ）、７．７４（１Ｈ）、７．６５（１Ｈ）、７．５７−７．５０（４Ｈ）、７．４８−７．３６（５Ｈ）、７．３１（１Ｈ）、７．２４（２Ｈ）、６．９４（１Ｈ）。
【０１０３】
【化５０】
2020090657.tif 000051
【０１０４】
［合成実施例２］  化合物（Ａ−２）の合成
合成実施例１において、中間体（Ｉ−２）３．００ｇ（６．３３ｍｍｏｌ）を用い、アニリンに代えてｐ−トルイジン６．７８ｇ（６３．３ｍｍｏｌ）を用い、２−プロパノールに代えてエチルセロソルブを用い、反応温度を加熱還流下に代えて１００℃とした以外は同様の条件で反応を行うことによって、化合物（Ａ−２）（３．７８ｇ，収率９７％）を暗緑色固体として得た。
【０１０５】
１Ｈ−ＮＭＲ（３００ＭＨｚ、ＤＭＳＯ−ｄ６）：δ（ｐｐｍ）＝９．８８（２Ｈ）、８．０４（１Ｈ）、７．７２（１Ｈ）、７．６５（１Ｈ）、７．３９−７．２７（９Ｈ）、７．２２（２Ｈ）、６．８５（２Ｈ）、２．３７（６Ｈ）。
【０１０６】
【化５１】
2020090657.tif 000052
【０１０７】
［合成実施例３］  化合物（Ａ−８）の合成
合成実施例１において、中間体（Ｉ−２）２．００ｇ（４．２２ｍｍｏｌ）を用い、アニリンに代えて４−ニトロアニリン５．８３ｇ（４２．２ｍｍｏｌ）を用い、２−プロパノールに代えてエチルセロソルブを用い、反応温度を加熱還流下に代えて１１０℃とした以外は同様の条件で反応を行うことによって、化合物（Ａ−８）（２．７５ｇ，収率９６％）を暗緑色固体として得た。
【０１０８】
１Ｈ−ＮＭＲ（３００ＭＨｚ、ＤＭＳＯ−ｄ６）：δ（ｐｐｍ）＝８．３０（４Ｈ）、８．０５（１Ｈ）、７．７９−７．１０（１１Ｈ）。
【０１０９】
【化５２】
2020090657.tif 000053
【０１１０】
［合成実施例４］  化合物（Ａ−９）の合成
合成実施例１において、中間体（Ｉ−２）１．００ｇ（２．１１ｍｍｏｌ）を用い、アニリンに代えて２−ｔ‐ブチルアニリン４．４１ｇ（２９．６ｍｍｏｌ）を用い、２−プロパノールに代えてエチルセロソルブを用い、反応温度を加熱還流下に代えて１２０℃とした以外は同様の条件で反応を行うことによって、化合物（Ａ−９）（０．９２ｇ，収率６２％）を暗赤紫色固体として得た。
【０１１１】
１Ｈ−ＮＭＲ（３００ＭＨｚ、ＤＭＳＯ−ｄ６）：δ（ｐｐｍ）＝９．７３（２Ｈ）、８．０４（１Ｈ）、７．７６−７．５８（４Ｈ）、７．４８−７．３０（６Ｈ）、７．２４−７．１８（３Ｈ）、６．２６（２Ｈ）、１．３０（１８Ｈ）。
【０１１２】
【化５３】
2020090657.tif 000054
【０１１３】
［合成実施例５］  化合物（Ａ−１１）の合成
合成実施例１において、中間体（Ｉ−２）１．００ｇ（２．１１ｍｍｏｌ）を用い、アニリンに代えてｐ−トルイジン３．２４ｇ（２５．４ｍｍｏｌ）を用い、２−プロパノールに代えてエチルセロソルブを用い、反応温度を加熱還流下に代えて１１０℃とした以外は同様の条件で反応を行うことによって、化合物（Ａ−１１）（１．２０ｇ，収率８７％）を暗赤色固体として得た。
【０１１４】
１Ｈ−ＮＭＲ（３００ＭＨｚ、ＤＭＳＯ−ｄ６）：δ（ｐｐｍ）＝１０．０１（２Ｈ）、８．０５（１Ｈ）、７．７８−７．４７（１０Ｈ）、７．３５（１Ｈ）、７．２８（２Ｈ）、６．４４（２Ｈ）。
【０１１５】
【化５４】
2020090657.tif 000055
【０１１６】
［合成実施例６］  化合物（Ａ−１２）の合成
合成実施例１において、中間体（Ｉ−２）３．００ｇ（６．３３ｍｍｏｌ）を用い、アニリンに代えて２，６−ジメチルアニリン７．７０ｇ（６３．５ｍｍｏｌ）を用い、２−プロパノールに代えてエチルセロソルブを用い、反応温度を加熱還流下に代えて１００℃とした以外は同様の条件で反応を行うことによって、化合物（Ａ−１２）（３．２０ｇ，収率７９％）を赤色固体として得た。
【０１１７】
１Ｈ−ＮＭＲ（３００ＭＨｚ、ＤＭＳＯ−ｄ６）：δ（ｐｐｍ）＝９．７０（２Ｈ）、８．０５（１Ｈ）、７．７３（１Ｈ）、７．６３（１Ｈ）、７．３６−７．２１（９Ｈ）、６．１３（２Ｈ）、２．１６（６Ｈ）、２．１０（６Ｈ）。
【０１１８】
【化５５】
2020090657.tif 000056
【０１１９】
［合成実施例７］  化合物（Ａ−１４）の合成
以下の反応は、空気雰囲気下で行った。冷却管、撹拌装置、温度計を備えた１００ｍＬ容４つ口フラスコに、氷冷下、水５ｍＬ、濃硫酸５０ｍＬ、化合物（Ａ−１２）５．００ｇ（７．７７ｍｍｏｌ）を加えた後、室温で２４時間撹拌した。反応混合物を氷水１６５ｇに注加し、室温で１時間撹拌した後、析出した固体を減圧ろ過して濾別した。濾別した固体を水３００ｍＬに分散させ、水酸化ナトリウム水溶液でｐＨ５に調整した後、塩化ナトリウム４０ｇを加え、塩析した。室温で３０分間撹拌した後、析出した固体を減圧ろ過して濾別した。濾別した固体をメタノールに溶解し、無機塩を減圧ろ過して濾別した後、ろ液の溶媒を減圧留去した。残渣を８０℃で終夜減圧乾燥し、化合物（Ａ−１４）（６．８２ｇ，収率１０５％）を桃色固体として得た。
【０１２０】
１Ｈ−ＮＭＲ（３００ＭＨｚ、ＤＭＳＯ−ｄ６）：δ（ｐｐｍ）＝９．６８（２Ｈ）、８．０４（１Ｈ）、７．８６−７．５７（３Ｈ）、７．４６（２Ｈ）、７．４０−７．１２（４Ｈ）、６．３２−６．０８（２Ｈ）、２．４３−２．２６（３Ｈ）、２．２２−２．０３（９Ｈ）。
【０１２１】
【化５６】
2020090657.tif 000057
【０１２２】
［合成実施例８］  化合物（Ａ−１５）の合成
合成実施例１において、中間体（Ｉ−２）１．００ｇ（２．１１ｍｍｏｌ）を用い、アニリンに代えて２，６−ジクロロアニリン４．８１ｇ（２９．７ｍｍｏｌ）を用い、２−プロパノールに代えてエチルセロソルブを用い、反応温度を加熱還流下に代えて１２０℃とした以外は同様の条件で反応を行うことによって、化合物（Ａ−１５）（０．０２ｇ，収率１％）を桃色固体として得た。
【０１２３】
１Ｈ−ＮＭＲ（３００ＭＨｚ、ＤＭＳＯ−ｄ６）：δ（ｐｐｍ）＝１０．０８（２Ｈ）、８．０４（１Ｈ）、７．８４−７．５０（１０Ｈ）、７．４４−７．２５（２Ｈ）、６．５３−６．２２（１Ｈ）。
【０１２４】
【化５７】
2020090657.tif 000058
【０１２５】
［合成実施例９］  化合物（Ａ−４２）の合成
以下の化学反応は、窒素気流下で行った。冷却管、撹拌装置、温度計を備えた１００ｍＬ容４つ口フラスコに、既知の方法（非特許文献１、Ｓｕｐｐｏｒｔｉｎｇ  Ｉｎｆｏｒｍａｔｉｏｎ）を参考に合成した下記式（Ｉ−３）で表される中間体２．００ｇ（３．０１ｍｍｏｌ）、２，６−ジメチルアニリン０．８７ｇ（７．２１ｍｍｏｌ）、トリス（ジベンジリデンアセトンジパラジウム（０）（Ｐｄ２（ｄｂａ）３）  ０．２９ｇ（０．３２ｍｍｏｌ）、Ｘａｎｔｐｈｏｓ（４，５’−ビス（ジフェニルホスフィノ)−９，９’−ジメチルキサンテン）０．５３ｇ（０．９１ｍｍｏｌ）、炭酸セシウム３．０１ｇ（８．５３ｍｍｏｌ）、１，４−ジオキサン４５ｍＬを入れ、溶解した後、反応液を９０℃で６８時間撹拌した。反応液を３０℃以下まで放冷し、水５０ｍＬで希釈した後、濃塩酸１０ｍＬで酸性にし、ジクロロメタン１００ｍＬで抽出した。有機層を水１００ｍＬ、飽和食塩水１００ｍＬで洗浄した後、水層をジクロロメタン１００ｍＬで再抽出した。有機層を混合し、無水硫酸ナトリウムで乾燥した後、減圧ろ過し、ろ液の溶媒を減圧留去した。残渣をカラムクロマトグラフィー（担体：シリカゲル、溶媒：ジクロロメタン／メタノール＝１０／１（体積比））で精製し、乾燥して得た固体をトルエン１０ｍＬで洗浄し、減圧ろ過した。残渣を８０℃で減圧乾燥し、下記式（Ｌ−１）で表されるロイコ体を淡赤色固体として得た（０．２８ｇ，収率１５％）。
続いて以下の化学反応を、窒素気流下で行った。冷却管、撹拌装置、温度計を備えた５０ｍＬ容３つ口フラスコに、前記ロイコ体（Ｌ−１）０．２５ｇ（０．４１ｍｍｏｌ）、リチウムビス（トリフルオロメタンスルホニル）イミド（ＬｉＴＦＳＩ，Ｌｉ＋（ＣＦ３ＳＯ２）２Ｎ−）０．１５ｇ（０．５２ｍｍｏｌ）、濃塩酸１ｍＬ、メタノール１５ｍＬを入れ、溶解した後、反応液を室温で１時間撹拌した。反応液を水５０ｍＬに注加し、室温で３０分間撹拌した後、減圧ろ過した。残渣を８０℃で減圧乾燥し、目的の化合物（Ａ−４２）を桃色固体として得た（０．２６ｇ，収率７１％）。
【０１２６】
１Ｈ−ＮＭＲ（３００ＭＨｚ、ＤＭＳＯ−ｄ６）：δ（ｐｐｍ）＝８．０３（１Ｈ）、７．９０−７．７３（２Ｈ）、７．６８−７．５０（２Ｈ）、７．４４（１Ｈ）、７．２０−７．１３（６Ｈ）、６．６２−６．５７（２Ｈ）、５．７１−５．６４（２Ｈ）、２．１０（１２Ｈ）。
【０１２７】
【化５８】
2020090657.tif 000059
【０１２８】
【化５９】
2020090657.tif 000060
【０１２９】
【化６０】
2020090657.tif 000061
【０１３０】
［実施例１］
メタアクリル酸およびアクリル酸エステルの共重合体の２重量％Ｎ，Ｎ−ジメチルホルムアミド（ＤＭＦ）溶液５．０ｇと合成実施例１で得られた化合物（Ａ−１）２０ｍｇをサンプル瓶に入れ、３０分撹拌混合した。得られた着色樹脂溶液をフィルターでろ過し、ろ液をガラス基板上に塗布し、１００℃で２分間加熱して製膜した。得られた膜について、分光測色計（コニカミノルタ株式会社製、ＣＭ−５）を用いて色彩値を測定した。その後、２３０℃で６０分間加熱し、同様に色彩値を測定した。２３０℃での加熱前後の色彩値の色差（ΔＥ＊ａｂ）を耐熱性の指標とし、下記の３段階の記号で評価した結果を表１に合わせて示す。
「○」：ΔＥ＊ａｂ≦３．０
「△」：３．０＜ΔＥ＊ａｂ≦１０．０
「×」：ΔＥ＊ａｂ＞１０．０
【０１３１】
［実施例２〜実施例９］
化合物（Ａ−１）の代わりに合成実施例２〜合成実施例９で得られた化合物（Ａ−２）、（Ａ−８）、（Ａ−９）、（Ａ−１１）、（Ａ−１２）、（Ａ−１４）、（Ａ−１５）または（Ａ−４２）を用いた以外は、実施例１と同様の方法で製膜した膜について２３０℃での加熱前後の色彩値の色差（ΔＥ＊ａｂ）を測定し、評価した。これらの結果を表１にまとめて示す。
【０１３２】
［比較例１および比較例２］
化合物（Ａ−１）の代わりに、本発明に属さない従来の色素化合物である、下記式（Ｂ−１）で表されるＣ．Ｉ．アシッドレッド２８９、または、下記式（Ｂ−２）で表されるＣ．Ｉ．アシッドレッド５２を用いた以外は、実施例１と同様に、製膜した膜について２３０℃での加熱前後の色彩値の色差（ΔＥ＊ａｂ）を測定し、評価した。これらの結果を表１にまとめて示す。
【０１３３】
【化６１】
2020090657.tif 000062
【０１３４】
【化６２】
2020090657.tif 000063
【０１３５】
【表１】
2020090657.tif 000064
【０１３６】
表１に示すように、本発明の実施例の化合物であるキサンテン系色素は製膜時における高い耐熱性を示しており、本発明の色素を含有する着色組成物は、カラーフィルター用着色剤として実用上問題ない。また、実施例１の色素は製膜時において比較例１よりも高い耐熱性を有しており、本発明の色素を含有する着色組成物は、カラーフィルター用着色剤として有用であることがわかった。
【産業上の利用可能性】
【０１３７】
本発明に係るキサンテン系色素を含有する着色組成物をカラーフィルター用着色剤として用いることにより、耐熱性に優れたカラーフィルターを作製することが可能である。